( 2 ) 100 kg 의 백색 오일 무게 를 측정 하 여 5 kg 을 취하 고 , 처리 된 탄소 섬유 분말 및 10 ml 의 계면 활성제 ( 라 우릴 알코올 포스 페이트 산 에스테르 ( lauryl alcohol phosphate acid ester , MAP ) ) 를 상기 5 kg 의 백색 오일 에 첨가 해 고속 전단 유화 를 수행 하 여 탄소 섬유 분말 유화 물질 을 획득 한다 . 여기 에서 전단 속도 는 2800 r / min 이 고 유화 시간 은 30 분 이 다 .